(57)【特許請求の範囲】
【請求項１】
フッ化マグネシウム、窒化アルミニウム、窒化ホウ素、窒化ケイ素、炭化ケイ素、炭化ホウ素、炭化カルシウム、ダイヤモンドライクカーボン、ポリテトラフルオロエチレン、又はテトラフルオロエチレン・パーフルオロアルキルビニルエーテル共重合体からなる撥半田層が外表面の外周部にドーナツ形状に塗布された、先端面と側面とが交差する稜線が面取り加工されている光学部材と、
前記光学部材の側面に塗布された炭素を含む黒色層と、
前記光学部材を保持する枠部と、
前記光学部材を前記枠部に水密に固定する、酸素を媒介とした化学結合を形成する、Ｚｎ、Ｓｂ、Ａｌ及びＩｎの少なくともいずれかを含む融点が２００℃以下の鉛フリーＳｎ合金半田からなり、前記光学部材の前記側面及び面取り加工面を覆っている接合部材と、を挿入部の先端部に具備することを特徴とする内視鏡。
【請求項２】
外面の外周部にドーナツ形状に塗布されている撥半田層が、金属炭化物、金属窒化物、金属ホウ化物、金属フッ化物、フッ素樹脂、又は炭素材料からなる光学部材と、
前記光学部材を保持する枠部と、
前記光学部材を前記枠部に水密に固定する、酸素を媒介とした化学結合を形成する、Ｚｎ、Ｓｂ、Ａｌ及びＩｎの少なくともいずれかを含む融点が２００℃以下のＳｎ合金半田からなる接合部材と、を挿入部の先端部に具備することを特徴とする内視鏡。
【請求項３】
前記撥半田層が、フッ化マグネシウム、窒化アルミニウム、窒化ホウ素、窒化ケイ素、炭化ケイ素、炭化ホウ素、炭化カルシウム、ダイヤモンドライクカーボン、ポリテトラフルオロエチレン、又はテトラフルオロエチレン・パーフルオロアルキルビニルエーテル共重合体からなることを特徴とする請求項２に記載の内視鏡。
【請求項４】
前記光学部材の先端面と側面とが交差する稜線が面取り加工されており、
前記接合部材が、前記光学部材の前記側面及び面取り加工面を覆っていることを特徴とする請求項３に記載の内視鏡。
【請求項５】
前記光学部材の側面に塗布された、炭素を含む黒色層を、具備することを特徴とする請求項４に記載の内視鏡。
【請求項６】
前記黒色層の厚さが、前記接合部材の厚さの１／１０以下であることを特徴とする請求項５に記載の内視鏡。
【請求項７】
前記光学部材が前記枠部に、他部材を介さずに前記接合部材により固定されていることを特徴とする請求項４に記載の内視鏡。
【発明の詳細な説明】
【技術分野】
【０００１】
本発明は、挿入部の先端部に、光学部材が水密に固定された内視鏡に関する。
【背景技術】
【０００２】
外部から観察できない被検体の体内に細長い挿入部を挿入して、先端部に配設された撮像部により体内を観察したり、先端部から突出させた処置具を用いて治療／処置をしたりする内視鏡が広く用いられている。使用後の内視鏡は、内視鏡を介しての患者間感染を防止するため、消毒滅菌される。 
内視鏡の消毒滅菌方法として、オートクレーブ法（高温高圧蒸気法）が主流になりつつある。オートクレーブ法は、煩雑な作業を伴わず、滅菌後にすぐに使用でき、しかもランニングコストが安い。しかし、オートクレーブ法では、内視鏡全体が高温高圧状態にさらされるため、先端部に配設された撮像光学系等のレンズとレンズを保持するレンズ枠とを水密封止するＯリング等が劣化しやすく、水蒸気が光学系内に侵入するおそれがあった。同様に、レンズを樹脂からなる接着剤でレンズ枠に固定すると水蒸気がレンズ枠内の空間に進入し、レンズが内側から曇ることがある。【０００３】
日本国特開２００２−２５３４８７号公報には、レンズを半田でレンズ枠に固定する内視鏡が開示されている。上記内視鏡は接合部材に金属材料である半田を用いることで信頼性の高い水密封止を実現している。【０００４】
しかし、レンズに半田付けを行うためには、レンズの側面全周にわたって半田付け用の金属膜を成膜しておく必要がある。このため、上記内視鏡の製造は容易ではなかった。【０００５】
日本国特開２００４−８２１９９号公報には、ガラス等の酸化物からなる光学部材と接合可能な半田が開示されている。上記公報に開示されている半田を用いると、レンズに半田付け用の金属膜を形成することなく、レンズ枠に固定可能である。【０００６】
しかし、上記半田は半田付けのときに半田がレンズの外面（光路）に、はみ出してしまうおそれがあった。このため、上記半田を用いても、内視鏡の製造は容易ではなかった。
【発明の概要】
【発明が解決しようとする課題】
【０００７】
本発明の実施形態は、先端部に配設された光学部材と前記光学部材を保持する枠部との間が高い水密封止性を有し、かつ製造が容易な内視鏡を提供することを目的とする。
【課題を解決するための手段】
【０００８】
実施形態の内視鏡は、フッ化マグネシウム、窒化アルミニウム、窒化ホウ素、窒化ケイ素、炭化ケイ素、炭化ホウ素、炭化カルシウム、ダイヤモンドライクカーボン、ポリテトラフルオロエチレン、又はテトラフルオロエチレン・パーフルオロアルキルビニルエーテル共重合体からなる撥半田層が外表面の外周部にドーナツ形状に塗布された、先端面と側面とが交差する稜線が面取り加工されている光学部材と、前記光学部材の側面に塗布された炭素を含む黒色層と、前記光学部材を保持する枠部と、前記光学部材を前記枠部に水密に固定する、酸素を媒介とした化学結合を形成する、Ｚｎ、Ｓｂ、Ａｌ及びＩｎの少なくともいずれかを含む融点が２００℃以下の鉛フリーＳｎ合金半田からなり、前記光学部材の前記側面及び面取り加工面を覆っている接合部材と、を挿入部の先端部に具備する。【０００９】
また、別の実施形態の内視鏡は、外面の外周部にドーナツ形状に塗布されている撥半田層が、金属炭化物、金属窒化物、金属ホウ化物、金属フッ化物、フッ素樹脂、又は炭素材料からなる光学部材と、前記光学部材を保持する枠部と、前記光学部材を前記枠部に水密に固定する、酸素を媒介とした化学結合を形成する、Ｚｎ、Ｓｂ、Ａｌ及びＩｎの少なくともいずれかを含む融点が２００℃以下のＳｎ合金半田からなる接合部材と、を挿入部の先端部に具備する。
【発明の効果】
【００１０】
本発明の実施形態によれば先端部に配設された光学部材と光学部材を保持する枠部との間が高い水密封止性を有し、かつ製造が容易な内視鏡を提供できる。
【図面の簡単な説明】
【００１１】
【図１】実施形態の内視鏡を含む内視鏡システムの構成図である。
【図２】第１実施形態の内視鏡の照射光学ユニットの断面図である。
【図３】第１実施形態の内視鏡の照射光学ユニットの断面図である。
【図４】第１実施形態の内視鏡の撮像光学ユニットの断面図である。
【図５】第２実施形態の内視鏡の撮像光学ユニットの断面図である。
【発明を実施するための最良の形態】
【００１２】
＜第１実施形態＞
図１に示すように、本実施形態の内視鏡１０は、画像信号を処理するプロセッサ２と、モニタ３と、使用条件等を設定するための入力部４と、光源装置５と、共に内視鏡システム１を構成する。【００１３】
内視鏡１０は、体内に挿入される細長い挿入部１１と、挿入部１１から操作部（不図示）を介して延設されたユニバーサルコード１７と、を具備する。ライトガイド１２が挿通されている挿入部１１は、先端部１１Ａに撮像部１３を有する。撮像部１３は撮像光学ユニット（以下「光学ユニット３０」という）３０と、ＣＣＤ等の撮像素子１３Ａと、を有する。ユニバーサルコード１７は基端部側に、光源装置５と接続されるライトガイドコネクタ１５とプロセッサ２と接続される電子コネクタ１６とを有する。【００１４】
光源装置５が発生した光は、ライトガイドコネクタ１５及びライトガイド１２を介して先端部１１Ａまで導光され、照射光学ユニット２０（以下、「光学ユニット２０」という）を介して照射光として被写体に向けて出射される。照明光は被写体表面で反射し反射光が、光学ユニット３０を介して撮像素子１３Ａにより被写体画像として撮像される。画像はプロセッサ２で信号処理され、モニタ３の画面に表示される。【００１５】
先端部１１Ａの例えば先端面には、光学ユニット２０の光学部材である円形のレンズ２１と、光学ユニット３０の光学部材である円形のレンズ３１と、が配設されている。【００１６】
図１及び図２に示すように、光学ユニット２０は、レンズ２１と、レンズ２１を保持する枠部であるレンズ枠２４と、レンズ２１をレンズ枠２４に水密に固定する半田からなる接合部材２３と、を有する。一方、光学ユニット３０は、レンズ３１、３１Ａ、３１Ｂと、レンズ３１等を保持する枠部であるレンズ枠３４と、レンズ３１をレンズ枠３４に水密に固定する半田からなる接合部材３３と、を有する。【００１７】
なお、内視鏡１０では、光学ユニット２０のレンズ枠２４と光学ユニット３０のレンズ枠３４とは別であるが、レンズ２１とレンズ３１とが共通のレンズ枠に固定されていてもよい。また、先端部１１Ａのレンズ２１及びレンズ３１の周辺領域は樹脂により覆われていてもよい。【００１８】
レンズ２１、３１は、石英又はサファイア等の光学材料からなる。これ以外にも安定化ジルコニア（ＹＳＺ）、イットリウム・アルミニウム・ガーネット（ＹＡＧ）などの透明な光学材料も使える。また、非結晶質のガラスでも、オートクレーブ耐性が高いもの、例えば米国特許６５５８３１６号明細書に記載のガラスも使える。【００１９】
後述するように、接合部材２３、３３の半田は、Ｚｎ、Ｓｂ、Ａｌ及びＩｎの少なくともいずれかを含む融点が２００℃以下のＳｎ合金からなる。レンズ枠２４、３４は、金属、例えばステンレスからなる。そして、レンズ２１の外面の外周部には、撥半田層２２がドーナツ形状に成膜されている。撥半田層２２は、例えばＰＴＦＥ（ポリテトラフルオロエチレン）からなる。【００２０】
接合部材２３の半田は、酸素を含む材料と半田濡れ性が良い。例えば、半田は、主成分のＳｎに、ＺｎとＳｂとＡｌとを添加した組成の無鉛半田（鉛フリー半田）である。Ｚｎは接合性を向上し、Ｓｂは耐候性及び耐湿度性を向上し、Ａｌは半田の急激な酸化を防止する。すなわち、接合部材２３、３３の半田は、Ｚｎ、Ｓｂ及びＡｌを含むＳｎ合金からなることが特に好ましい。なお、さらに、Ｉｎを添加することによって、溶融温度を調節できる。なお、接合にフラックスは使用しない。【００２１】
例えば、Ｓｂの添加量は、主成分のＳｎに不純物として含まれている程度でよく、Ｚｎの添加量は、１．０〜７．５ｗｔ％、Ａｌ添加量は、０．０２〜０．１ｗｔ％、Ｉｎ添加量は、０〜５ｗｔ％である。【００２２】
また、半田が鉛フリーである必要がない場合には、Ｐｂ−Ｓｎ合金に、Ｚｎ、Ｓｂ、Ａｌ、Ｔｉ、Ｓｉ、又はＣｕ等を添加した組成でもよい。【００２３】
上記組成の半田は、酸素を含む材料とは、酸素を媒介とした化学結合を形成するため、接合強度が高く、かつ耐候性及び耐湿度性の高い水密封止が可能である。【００２４】
接合部材２３、３３の半田は、酸化物と半田濡れ性が良く、酸素を含む材料からなるレンズ２１、３１をレンズ枠２４、３４に他部材を介さずに接合できる。すなわち、従来の内視鏡のように、レンズの側面全周に半田接合のための金属膜を成膜する必要がない。このため、内視鏡１０は製造が容易である。【００２５】
なお、接合部材２３としては、融点が２００℃以下、好ましくは１５０℃以下、例えば１３０℃のいわゆる低温半田が用いられる。高温ハンダだとレンズが割れて歩留まりが悪くコストアップの原因となることがある。しかし、低温半田を用いることで、接合時の温度が低いために、レンズ２１、３１に損傷を与えるおそれがない。【００２６】
なお、接合部材２３の半田の融点の下限は例えば１１０℃である。【００２７】
ここで、接合部材２３、３３の半田は、被接合物と溶融半田との間に介在する気泡を除去するために超音波振動を印加しながら半田付けされる。このため、溶融半田がレンズの側面からレンズの外面に、はみ出してしまうおそれがあった。【００２８】
１００℃〜２００℃に加熱した状態で印加する超音波は、周波数が５ｋＨｚ〜２００ｋＨｚ、パワーが５Ｗ〜２００Ｗであることが好ましい。超音波は、半田に直接印加してもよいし、レンズ枠２４の外周部から印加してもよい。すなわち、超音波振動はレンズ枠２４の外周部から内周部へ伝達される。超音波の効果はキャビテーション発生位置で最大となる。このため、例えば周波数又はパワー等を変化させることで、キャビテーション発生位置を変化させて、接合面全体の密着性を改善できる。【００２９】
なお、レンズの外径（レンズ枠の内径）に合わせたリング形状の半田を、レンズとレンズ枠との間に配置した状態で加熱することで、非常の高い作業性を得ることもできる。なお、リング半田の外径は、レンズの外径よりも１〜３０μｍ大きいことが好ましい。【００３０】
内視鏡１０では、レンズ２１の外周部に、ＰＴＦＥからなる撥半田層２２がドーナツ形状に成膜されている。ＰＴＦＥは、半田濡れ性が悪く、いわゆる「半田をはじく」、撥半田材料である。またＰＴＦＥは、耐熱温度が半田接合温度より高い。【００３１】
なお、半田濡れ性は、例えば、試験面に半田２０ｍｇを溶かし、溶融した半田の試験面に対する接触角θを測定することで評価できる。接合部材２３の半田の石英又はサファイア等の光学部材に対する接触角θは３０度未満であったのに対して、ＰＴＦＥに対する接触角θは７０度以上であった。【００３２】
撥半田層２２には、酸素を含まない撥半田材料の中から、半田に対する接触角θが４５度以上、好ましくは６０度以上の材料を用いることができる。撥半田層２２の半田に対する接触角θが前記範囲以上であれば、溶融半田がレンズ外面に広がることを防止できる。接触角θは大きいほど好ましく上限は１８０度であってもよい。【００３３】
なお、接触角の測定に替えて、簡易測定法として、接着強度を測定してもよい。すなわち、半田濡れ性の悪い撥半田材料と接合された半田は接着強度が低い。例えば、半田に対する接触角θが６０度以上の撥半田材料と接合された半田の密着強度は１ＭＰａ以下である。これに対して、接触角θは３０度未満の光学部材等と接合された半田の密着強度は１０ＭＰａ以上の例えば、２０ＭＰａである。
なお、実際の半田接合は超音波振動を印加しながら行われるが、接触角の測定等においては超音波を印加しないで行うことが好ましい。超音波振動により、半田が広がりやすいためである。【００３４】
撥半田材料として、より具体的には、フッ化マグネシウム、窒化アルミニウム、窒化ホウ素、窒化ケイ素、炭化ケイ素、炭化ホウ素、炭化カルシウム、ダイヤモンドライクカーボン（ＤＬＣ）、ポリテトラフルオロエチレン（ＰＴＦＥ）、又はテトラフルオロエチレン・パーフルオロアルキルビニルエーテル共重合体（ＰＦＡ）等を用いることができる。【００３５】
なお、「酸素を含まない」とは、構成元素として酸素を含まないことを意味し、表面に吸着した酸素及び不可避的に含まれる酸素は除外される。【００３６】
撥半田層２２は、例えば、塗布法、印刷法、インクジェット法、蒸着法、ＣＶＤ法、又はスパッタ法等により成膜される。ドーナツ形状のパターンは、予め中心部を円形マスクで覆っておき、撥半田層の成膜後にマスクを剥離することで形成される。スクリーン印刷法又はインクジェット法等ではマスクレスでパターニングされた撥半田層の塗布が可能である。【００３７】
撥半田層２２は、半田のはみ出しを防ぐために必要であるが、光学ユニット２０の光学性能の面から見ると不要である。そのため、撥半田層２２は、光学性能に影響のない範囲に限定してドーナツ形状に成膜されている。【００３８】
撥半田層２２の厚さは１０ｎｍ以上が好ましい。前記範囲以上では均一膜の形成が容易であり、半田のはみ出しを防ぐ性能がある。撥半田層２２の厚さの上限は特にないが、生産性の観点から、例えば１００μｍである。【００３９】
なお、撥半田層２２の幅Ｗ１（図２参照）は、例えば、０．００５ｍｍ以上であることが好ましい。前記範囲以上であれば、半田のはみ出しを防止できる。さらに、より好ましくは、正確に途切れなく形成することが容易であるため、０．０３ｍｍ以上である。撥半田層２２の幅の上限は、光学性能に影響のない範囲で広くすることが好ましい。【００４０】
なお、図３に示す光学ユニット２０Ａのように、光学ユニット２０と同様に、レンズ２１の先端面と側面とが交差する稜線が面取り加工されている場合には、半田からなる接合部材２３が、レンズ２１の側面だけでなく、面取り加工面も覆っている。光学ユニット２０の光学特性の観点から、撥半田層２２を、レンズ２１の先端面に所定の幅（Ｗ１）以上形成できない場合にも、溶融半田が先端面に広がることを、防止できる。【００４１】
すなわち、溶融半田がレンズ先端面の光学性能に影響する範囲に広がるのを防止できれば、撥半田層２２は、レンズ２１の外面の先端面及び加工面の少なくともいずれかにドーナツ形状に成膜されていれば良い。【００４２】
面取り加工は、稜線を平面で切り欠く加工だけでなく、曲面で切り欠く、いわゆる角Ｒ加工でもよい。また、面取り加工は、加工を施した場合と同様の形状に成形する場合も含み、加工又は成形する方法は特定の方法に限定されない。【００４３】
例えば、「Ｃ０．０５」の面取り加工を施したレンズ２１で、光学性能に影響する範囲が面取り部分から内側に０．０５ｍｍの場合、先端面の外周０．０５ｍｍの範囲が撥半田層２２を形成できる範囲になり、先端面にも最大０．０５ｍｍの幅（Ｗ２）の撥半田層２２を形成できる。なお、「Ｃ０．０５］とは、角を辺の長さが０．０５ｍｍの直角二等辺三角形で切り取ることを意味する。【００４４】
一方、撮像光学ユニット３０では、透明材料であるフッ化マグネシウムからなる撥半田層３２がレンズ３１の外面の略全面に成膜されている。例えば、撥半田層３２は、レンズ３１の外面のうち外周部Ｗ３（図４参照）を除く領域に成膜されている。Ｗ３は、レンズ３１の光学性能に影響ない範囲に設定される。例えば、レンズ３１の直径が、４ｍｍで、有効光学径が３．８ｍｍのときには、Ｗ３は、０．１ｍｍとなる。なお、光学ユニット３０のレンズ３１は面取り加工されていないが、面取り加工されていても良い。【００４５】
撥半田層３２の材料には、撥半田層２２と同じ材料の中から透明な材料、例えば、窒化アルミニウム又はフッ化マグネシウム等を用いることができる。接合部材３３は接合部材２３と同じ半田からなる。【００４６】
撥半田層３２の厚さは、溶融半田の外面への広がりを確実に阻止するために、１０ｎｍ以上が好ましい。なお、窒化アルミニウム及びフッ化マグネシウム等の撥半田材料は透明材料であるが、層厚が厚くなると光干渉効果が生じる。このため、撥半田層３２の厚さは、２００ｎｍ以下が好ましく、１００ｎｍ以下が特に好ましい。【００４７】
内視鏡１０は、先端部１１Ａに配設された光学部材であるレンズ２１、３１と、レンズ２１、３１を保持するレンズ枠２４、３４との間が高い水密封止性を有し、かつ製造が容易である。【００４８】
なお、上記実施形態で説明した内視鏡１０では、照射光学ユニット２０のレンズ２１の外面の外周部に撥半田層がドーナツ形状に成膜されており、撮像光学ユニット３０のレンズ３１の外面の略全面に撥半田層が成膜されている。これに対して、撥半田層がレンズ２１又は両方のレンズ２１、３１の全面に成膜されていてもよいし、レンズ３１又は両方のレンズ２１、３１にドーナツ形状に成膜されていてもよい。【００４９】
さらに、レンズの外面の略全面に第１の撥半田層が成膜されており、さらに外周部に第２の撥半田層がドーナツ形状に成膜されていてもよい。【００５０】
また、照射光学ユニット２０又は撮像光学ユニット３０のいずれかだけが、撥半田層が外面に成膜されたレンズが、他部材を介さずにレンズ枠と固定されていてもよい。また、先端部１１Ａに、複数の照射光学ユニット２０又は複数の撮像光学ユニット３０が配設されていてもよい。【００５１】
レンズ２１は照明光を広範囲に照射するために、そしてレンズ３１は広視野を得るために、いずれも負のパワーを有する平凹レンズである。しかし、レンズ２１、３１は光学ユニット２０、３０の構成によっては平凸レンズでもよい。しかし、光学ユニット２０、３０の最外面を構成するレンズ２１、３１の外面は、付着防止及び衝撃による破損防止のため、平面であることが好ましい。【００５２】
なお、カバーガラスが光学ユニットの最外面側に配設されている場合には、撥半田層が成膜されたカバーガラスが、半田を介してレンズ枠と接合されていればよい。すなわち、レンズ枠と水密封止状態で固定される光学部材は平板のカバーガラスであってもよい。【００５３】
本実施形態では、撥半田層をレンズの外面に成膜することで、半田付けのときにレンズの外面に半田がはみ出してしまうことを防止した。しかし、撥半田材料からなるカバー治具を、半田付けを行うときだけ、レンズの外面を覆うように押圧してもよい。また、成膜した撥半田層を半田付け後に剥離してもよい。【００５４】
なお、接合部材２３は、酸素を媒介とした化学結合を形成する、融点が２００℃以下の低温半田であるため、レンズ枠２４、３４は、ポリサルフォン等の樹脂、又は、アルミナ等の酸化物セラミックであってもよい。また接合温度が低いため、レンズが機械的強度の弱いガラスであっても、印加される応力が小さいため割れ等が発生しにくい。【００５５】
＜第２実施形態＞
次に、第２実施形態の内視鏡１０Ａについて説明する。内視鏡１０Ａは第１形態の内視鏡１０と類似しているので同じ機能の構成要素には同じ符号を付し説明は省略する。以下、撮像光学ユニット３０Ａを例に説明する。【００５６】
第１実施形態の内視鏡１０の光学ユニットのレンズは、レンズ枠に他部材を介さずに半田で固定されていた。これに対して、図５に示すように、内視鏡１０Ａの撮像光学ユニット３０Ａでは、レンズ３１の側面に炭素を含む黒色層４０が塗布されている。すなわち、レンズ３１は、レンズ枠３４に黒色層４０を介して半田からなる接合部材３３で固定されている。【００５７】
黒色層４０は、撮像画像のフレアやゴーストを防止するために有効である。内視鏡１０では、被検体内に挿入した挿入部の先端の開口から処置具を突出させて処置が行われる。ステンレスなどの光沢のある金属からなる処置具は、照明光を強く反射する。この反射光がレンズの水平方向から浅い角度で斜入射し、レンズ側面で反射したり散乱したりするため、撮像光学ユニットに反射や散乱した光が届くため、フレアやゴーストが発生する。【００５８】
特に軟性鏡では、照明光学ユニットの光出射レンズと、撮像光学ユニットの光入射レンズと、処置具が突出する開口とが近接しているため、上記現象が顕著である。なお、硬性鏡では内視鏡とは別のトロッカーを介して処置具が体内に挿入されるため、上記影響は軟性鏡ほどは顕著ではない。【００５９】
炭素顔料又は黒色の有機染料を含む黒色層４０は、レンズ側面での光の反射を防止する。【００６０】
炭素顔料としては、カーボンブラック、ランプブラック、ファーネスブラック、アイボリーブラック、黒鉛、フラーレン等から選択される。一方、黒色の有機染料としては、金属錯体色素、シアン系色素、アゾ系色素、ブラックベリー色素、クロロフィル色素等を用いることができる。【００６１】
顔料又は染料は、適当なバインダと混合して塗料化されて塗布される。バインダとしては、各種熱可塑性樹脂及び各種熱硬化性樹脂、例えば、エポキシ樹脂、ポリエチレン、ポリプロピレン、シリコーン樹脂、ポリウレタン等を用いる。黒色層４０の塗布は、レンズ３１の側面であっても容易である。【００６２】
黒色層４０の厚さは薄いために、黒色層４０を介して水蒸気が光学系内に侵入するおそれは少ない。なお、黒色層４０の厚さは、接合部材２３の厚さＴの１／１０以下が好ましく、例えば、５μｍ以下が特に好ましい。ここで、図４に示すように、接合部材２３の厚さＴは、レンズとレンズ枠の隙間の間隔である。なお、黒色層４０の厚さの下限は、所定の反射防止効果が得るために、０．０１μｍ以上が好ましい。【００６３】
また、より高い反射防止効果を得るためには、レンズ３１の側面は粗面であることが好ましい。粗面とは、例えば、平均表面粗さ（Ｒａ）が０．１μｍ以上１．５μｍ以下である。【００６４】
なお、図５に示すように、レンズが面取り加工されている場合には、黒色層４０はレンズの側面だけでなく、面取り加工面も覆っていることが好ましい。【００６５】
接合部材２３の半田は、第１実施形態で説明した半田と同じ組成で、酸素を含む材料とは、酸素を媒介とした化学結合を形成する、Ｚｎ、Ｓｂ、Ａｌ及びＩｎの少なくともいずれかを含む鉛フリーＳｎ合金半田である。【００６６】
一般に、半田は、炭素を含む材料には半田濡れ性が悪い。このため、半田接合面は炭素、例えば、有機物が存在しないように清浄化する必要があった。しかし、接合部材２３の前記組成の半田は炭素を含む黒色層とも半田濡れ性が良い。この原因は明らかではないが、炭素を介した化学結合を形成するためと考えられる。【００６７】
また、接合部材２３は、融点が２００℃以下の低温半田であるため、黒色層４０に損傷を与えることがない。【００６８】
以上の説明のように、本実施形態の内視鏡１０Ａは、フッ化マグネシウム、窒化アルミニウム、窒化ホウ素、窒化ケイ素、炭化ケイ素、炭化ホウ素、炭化カルシウム、ダイヤモンドライクカーボン、ポリテトラフルオロエチレン、又はテトラフルオロエチレン・パーフルオロアルキルビニルエーテル共重合体からなる撥半田層が外表面の外周部に塗布された、先端面と側面とが交差する稜線が面取り加工されている光学部材と、前記光学部材の側面に塗布された炭素を含む黒色層と、前記光学部材を保持する枠部と、前記光学部材を前記枠部に水密に固定する、酸素を媒介とした化学結合を形成する、Ｚｎ、Ｓｂ、Ａｌ及びＩｎの少なくともいずれかを含む融点が２００℃以下の鉛フリーＳｎ合金半田からなり、前記光学部材の前記側面及び面取り加工面を覆っている接合部材と、を挿入部の先端部に具備する。【００６９】
なお、照射光学ユニット及び撮像光学ユニットの少なくとも一方が、撥半田層が外面に塗布されたレンズが、黒色層４０を介してレンズ枠と固定されていてもよい。【００７０】
内視鏡１０Ａは、内視鏡１０の効果を有し、さらに光学部材の内面反射による悪影響が小さい。【００７１】
本発明は上述した実施形態等に限定されるものではなく、本発明の要旨を変えない範囲において、種々の変更、組み合わせ、及び改変等ができる。【００７２】
本出願は、２０１２年１０月１２日に日本国に出願された特願２０１２−２２７２６５号を優先権主張の基礎として出願するものであり、上記の開示内容は、本願明細書、請求の範囲、図面に引用されたものとする。
【要約】
内視鏡１０は、レンズ３１と、レンズ３１を保持するレンズ枠３４と、レンズ３１をレンズ枠３４に水密に固定する、酸素を媒介とした化学結合を形成する、Ｚｎ、Ｓｂ、Ａｌ及びＩｎの少なくともいずれかを含む融点が２００℃以下のＳｎ合金半田からなる接合部材３３と、を挿入部１１の先端部１１Ａに具備する。【図１】
0005566559.tif 000002
【図２】
0005566559.tif 000003
【図３】
0005566559.tif 000004
【図４】
0005566559.tif 000005
【図５】
0005566559.tif 000006